(57)【要約】【課題】  従来の印判清掃具を長期間繰り返し使用すると、ゴミ、紙粉、ほこり等が印判清掃具表面にこびり付き、粘着性を失って、その用を足さなくなっていた。粘着テープなどを使用して印判清掃具表面のゴミ、紙粉、ほこり等を取り除くこともできるが、手間であるうえ、初期の粘着性を回復するまでには至らなかった。【解決手段】  ２以上のイソシアネート基を有するイソシアネート化合物と、２以上の水酸基を有するポリオール化合物を、前記イソシアネート基の総数／前記水酸基の総数＝０．６〜１．１の当量比で反応させて得られるポリウレタン組成物を用いた印判清掃具。【特許請求の範囲】
【請求項１】
２以上のイソシアネート基を有するイソシアネート化合物と、２以上の水酸基を有するポリオール化合物を、前記イソシアネート基の総数／前記水酸基の総数＝０．６〜１．１の当量比で反応させて得られるポリウレタン組成物を用いた印判清掃具。
【発明の詳細な説明】
【技術分野】
【０００１】
本発明は、印判清掃具に関する。さらに詳しくは、印鑑やゴム印等の印判に付着したゴミ、紙粉、ほこり等を除去できる印判清掃具に関する。
【背景技術】
【０００２】
現在、印判の清掃具としては、多糖類をゲル化したもの（特公昭５６−０３４４７２号、特公昭５６−０３４４７３号）、ポリイソブチレン又はブチルゴムを用いたもの（実公昭６２−０２０２９２号）、ホウ素含有シロキサンを用いたもの（特開平０７−０１６１９９号）、未加硫粘着シリコーンゴムを用いたもの（特開２００１−２７０２１０号）等が知られている。
これらの印判清掃具を用いると、印鑑やゴム印等の印判の印面に付着したゴミ、紙粉、ほこり等を容易に除去できるので有用であった。
しかし、これらの印判清掃具を長期間繰り返し使用すると、ゴミ、紙粉、ほこり等が印判清掃具表面にこびり付き、粘着性を失って、その用を足さなくなっていた。粘着テープなどを使用して印判清掃具表面のゴミ、紙粉、ほこり等を取り除くこともできるが、手間であるうえ、初期の粘着性を回復するまでには至らなかった。
【０００３】
【特許文献１】特公昭５６−０３４４７２号公報
【特許文献２】特公昭５６−０３４４７３号公報
【特許文献３】実公昭６２−０２０２９２号公報
【特許文献４】特開平０７−０１６１９９号公報
【特許文献５】特開２００１−２７０２１０号公報
【発明の開示】
【発明が解決しようとする課題】
【０００４】
そこで、本発明は容易にゴミが落とすことができ、何度でも繰り返し使用可能なポリウレタン組成物を用いた印判清掃具を提供するものである。
【課題を解決するための手段】
【０００５】
前記課題を解決する為に、２以上のイソシアネート基を有するイソシアネート化合物と、２以上の水酸基を有するポリオール化合物を、前記イソシアネート基の総数／前記水酸基の総数＝０．６〜１．１の当量比で反応させて得られるポリウレタン組成物を用いた印判清掃具を提供する。
【発明の効果】
【０００６】
本発明のウレタン組成物製印判清掃具は、粘着性があるので印鑑やゴム印等の印判の印面に付着したゴミ、紙粉、ほこり等を容易に除去できる。また、水に浸すと粘着性が無くなるため、容易にゴミが落とすことができ、また、石鹸水を用いることで、付着したインキも洗浄でき、洗浄後は乾燥もティッシュ等で拭き取るのみでよく、何度でも繰り返し使用可能である。
また、２種類の物質を混合するだけで成形できるので、従来品に比べて格段に生産性が向上し、例えば成形型に０．２５〜２ｍｍ程度の多数の凹部を設けておけば、ウレタン組成物の表面に０．２５〜２ｍｍ程度の多数の突起部を成形することが可能である。本発明の印判清掃具を用いて印判を清掃すると当該突起部が印判の凹部に入り込み、印判の凹部のゴミも取り去ることができる。更には、色々な形状の印判清掃具が作成可能であって、ビジネス用のみならずキャラクター形状等も成形容易であり、子供用・ファンシー用としても用いることができる。
また、イソシアネート基と水酸基の当量比を０．６〜１．１内で変更することや、可塑剤、添加剤等の配合量を変更することで、粘着性の強弱の変更が可能なので、象牙、木質、硬質樹脂、ゴムなど様々な材質の印判に個別に対応した印判清掃具を容易に作成することができる。
【発明を実施するための最良の形態】
【０００７】
以下、本発明を詳細に説明する。
本発明に用いることができる２以上のイソシアネート基を有するイソシアネート化合物としては、２，４−トリレンジイソシアネート、２，６−トリレンジイソシアネート、キシレン−１，４−ジイソシアネート、キシレン−１，３−ジイソシアネート、４，４’−ジフェニルメタンジイソシアネート、２，４’−ジフェニルメタンジイソシアネート、ポリフェニレンポリメチレンポリイソシアネート、４，４’−ジフェニルエーテルジイソシアネート、２−ニトロジフェニル−４，４’−ジイソシアネート、２，２’−ジフェニルプロパン−４，４’−ジイソシアネート、３，３’−ジメチルジフェニルメタン−４，４’−ジイソシアネート、４，４’−ジフェニルプロパンジイソシアネート、ｍ−フェニレンジイソシアネート、ｐ−フェニレンジイソシアネート、ナフチレン−１，４−ジイソシアネート、ナフチレン−１，５−ジイソシアネート、３，３’−ジメトキシジフェニル−４，４’−ジイソシアネート等の芳香族ジイソシアネート、また、テトラメチレンジイソシアネート、１，６−ヘキサメチレンジイソシアネート、リジンジイソシアネート等の脂肪族ジイソシアネート、また、イソホロンジイソシアネート、水添化トリレンジイソシアネート、水添化キシレンジイソシアネート、水添化ジフェニルメタンジイソシアネート、テトラメチルキシレンジイソシアネート等の脂環族ジイソシアネート、また、ジフェニルメタンポリイソシアネート等の多官能ポリイソシアネートなどを用いることができる。
また、ジオール化合物とジイソシアネート化合物を非当量で反応させて得られる末端イソシアネート基プレポリマーも用いることができる。
本発明では、分子量約１００〜１００００のイソシアネート化合物が好ましく用いられ、上記イソシアネート化合物の中の１種又は２種以上を用いることができる。
【０００８】
本発明に用いることができる２以上の水酸基を有するポリオール化合物としては、ポリオキシエチレングリコール、ポリオキシプロピレングリコール、ポリオキシエチレンオキシプロピレングリコール、ポリオキシテトラメチレングリコール等のジオール系化合物、ポリオキシエチレントリオール、ポリオキシプロピレントリオール、ポリオキシエチレンオキシプロピレントリオール、ポリオキシテトラメチレントリオール等のトリオール系化合物、ポリオキシエチレンポリオール、ポリオキシプロピレンポリオール、ポリオキシエチレンオキシプロピレンポリオール、ポリオキシテトラメチレンポリオール等のポリオール系化合物などのポリエーテルポリオール、また、ポリエチレンアジペートポリオール、ポリブチレンアジペートポリオール等のポリエステルポリオール、また、ポリカーボネートポリオール、ポリカプロラクトンポリオール、ポリシロキサンポリオールなどを用いることができる。
また、ジオール化合物とジイソシアネート化合物を非当量で反応させて得られる末端水酸基プレポリマーも用いることができる。
本発明では、分子量約２００〜１００００のポリオール化合物が好ましく用いられ、上記ポリオール化合物の中の１種又は２種以上を用いることができる。
【０００９】
本発明では、他の成分として、架橋剤、鎖延長剤、可塑剤、添加剤、充填剤などを更に配合することもできる。
架橋剤としては、グリセリン、ジエタノールアミン、トリエタノールアミンなどの三官能活性水素化合物やペンタエリスリトールなどの四官能活性水素化合物を例示することができる。鎖延長剤としては、エチレングリコール、プロピレングリコール、ブタンジオール、ジエチレングリコールなどの二官能活性水素化合物を例示することができる。可塑剤としては、ＤＢＰ（ジブチルフタレート）、ＤＯＰ（ジオクチルフタレート）などのフタル酸誘導体や、ＤＯＴＰ（ジ−（２−エチルヘキシル）テトラヒドロフタレート）などのテトラヒドロフタル酸誘導体や、ジ−ｎ−ブチルアジペートなどのジエステル誘導体などを例示することができる。添加剤としては、プロセスオイル、ワセリン（流動パラフィン）などの石油系軟化剤、ひまし油、綿実油などの植物系軟化剤を例示することができる。充填剤としては、カーボンブラック、シリカ（二酸化珪素）、炭酸カルシウム、酸化チタン、木粉などを例示することができる。
【００１０】
本発明のポリウレタン組成物は、前記イソシアネート化合物の中の１種又は２種以上と前記ポリオール化合物の中の１種又は２種以上を、イソシアネート基の総数／水酸基の総数＝０．６〜１．１の当量比になるよう配合し、必要に応じて前記架橋剤、鎖延長剤、可塑剤、添加剤、充填剤を加え、触媒の存在下又は非存在下にて反応させて得られる。
ポリウレタン組成物を形成するためには、触媒は必ずしも必要ではないが、触媒存在下で反応させたほうが反応がスムーズに進む。
触媒としては、ポリウレタン組成物形成のための常用の触媒を用いることができ、ジラウリン酸ジ−ｎ−ブチル錫、ナフテン酸亜鉛、オクテン酸亜鉛、トリエチレンジアミン等を例示することができ、これらを単独又は複数同時に用いることができる。触媒の量は組成物１００重量％に対して０．００５〜３．０重量％が好ましい。また、ポリウレタン組成物を形成するにあたっては特に加熱をする必要はないが、４０℃〜１６０℃に加熱すると、より反応がスムーズに進む。
以下、実施例により本発明を更に具体的に説明するが、本発明はこの実施例よって限定されるものではない。
【実施例１】
【００１１】
２，４−トリレンジイソシアネート                                  ３．１３重量部
２，６−トリレンジイソシアネート                                  ３．１３重量部
ポリオキシエチレンオキシプロピレントリオール（分子量３０００）  ７０．００重量部
ポリオキシプロピレングリコール（分子量４０００）                ３０．００重量部
ジラウリン酸ジ−ｎ−ブチル錫                                      ０．５０重量部
トリエチレンジアミン                                              ０．５０重量部
イソシアネート基の総数／水酸基の総数＝０．８５の当量比とした上記イソシアネート化合物とポリオール化合物に、ジラウリン酸ジ−ｎ−ブチル錫及びトリエチレンジアミンを加えて重付加反応させ、印判清掃具に適した粘着性のあるポリウレタン組成物を得た。
【実施例２】
【００１２】
２，４−トリレンジイソシアネート                                  ５．２４重量部
２，６−トリレンジイソシアネート                                  ５．２４重量部
ポリオキシエチレンオキシプロピレントリオール（分子量３０００）  ７０．００重量部
ポリオキシプロピレングリコール（分子量４０００）                ３０．００重量部
グリセリン                                                        ２．００重量部
ジラウリン酸ジ−ｎ−ブチル錫                                      ０．５０重量部
トリエチレンジアミン                                              ０．５０重量部
イソシアネート基の総数／水酸基の総数＝０．８５の当量比とした上記イソシアネート化合物とポリオール化合物に、グリセリン、ジラウリン酸ジ−ｎ−ブチル錫及びトリエチレンジアミンを加えて重付加反応させ、印判清掃具に適した粘着性のあるポリウレタン組成物を得た。
【実施例３】
【００１３】
２，４−トリレンジイソシアネート                                  ２．９５重量部
２，６−トリレンジイソシアネート                                  ２．９４重量部
ポリオキシエチレンオキシプロピレントリオール（分子量３０００）  ７０．００重量部
ポリオキシプロピレングリコール（分子量４０００）                ３０．００重量部
ジラウリン酸ジ−ｎ−ブチル錫                                      ０．５０重量部
トリエチレンジアミン                                              ０．５０重量部
イソシアネート基の総数／水酸基の総数＝０．８０の当量比とした上記イソシアネート化合物とポリオール化合物に、ジラウリン酸ジ−ｎ−ブチル錫及びトリエチレンジアミンを加えて重付加反応させ、印判清掃具に適した粘着性のあるポリウレタン組成物を得た。
【実施例４】
【００１４】
２，４−トリレンジイソシアネート                                  ２．７８重量部
２，６−トリレンジイソシアネート                                  ２．７７重量部
ポリオキシエチレンオキシプロピレントリオール（分子量３０００）  ６０．００重量部
ポリオキシプロピレングリコール（分子量４０００）                ４０．００重量部
ジラウリン酸ジ−ｎ−ブチル錫                                      ０．５０重量部
トリエチレンジアミン                                              ０．５０重量部
イソシアネート基の総数／水酸基の総数＝０．８５の当量比とした上記イソシアネート化合物とポリオール化合物に、ジラウリン酸ジ−ｎ−ブチル錫及びトリエチレンジアミンを加えて重付加反応させ、印判清掃具に適した粘着性のあるポリウレタン組成物を得た。
【実施例５】
【００１５】
２，４−トリレンジイソシアネート                                  ７．２９重量部
２，６−トリレンジイソシアネート                                  ７．２８重量部
ポリオキシエチレンオキシプロピレントリオール（分子量３０００）  ８０．００重量部
ポリオキシプロピレングリコール（分子量４０００）                ２０．００重量部
ジラウリン酸ジ−ｎ−ブチル錫                                      ０．５０重量部
トリエチレンジアミン                                              ０．５０重量部
イソシアネート基の総数／水酸基の総数＝０．７５の当量比とした上記イソシアネート化合物とポリオール化合物に、ジラウリン酸ジ−ｎ−ブチル錫及びトリエチレンジアミンを加えて重付加反応させ、印判清掃具に適した粘着性のあるポリウレタン組成物を得た。
【実施例６】
【００１６】
２，４−トリレンジイソシアネート                                  ３．３２重量部
２，６−トリレンジイソシアネート                                  ３．３１重量部
ポリオキシエチレンオキシプロピレントリオール（分子量３０００）  ７０．００重量部
ポリオキシプロピレングリコール（分子量４０００）                ３０．００重量部
ＤＢＰ（ジブチルフタレート）                                    １５．００重量部
ジラウリン酸ジ−ｎ−ブチル錫                                      ０．５０重量部
トリエチレンジアミン                                              ０．５０重量部
イソシアネート基の総数／水酸基の総数＝０．９０の当量比とした上記イソシアネート化合物とポリオール化合物に、ＤＢＰ（ジブチルフタレート）、ジラウリン酸ジ−ｎ−ブチル錫及びトリエチレンジアミンを加えて重付加反応させ、印判清掃具に適した粘着性のあるポリウレタン組成物を得た。